(57)【要約】  本発明は、布の寿命を延長する耐久性コーティングの結果として汚染の耐性と良好な透過性とを付与した抄紙機用布に関する。フッ化ポリマーは、布の寿命に対して汚染の耐性を与える。【特許請求の範囲】
【請求項１】
ベース構造と；
該ベース構造に付着された少なくとも１つの繊維バット層と；
該繊維バット層に適用された少なくとも１つのフッ化ポリマー層と；
前記のコートされた繊維バットの第１層に適用され、且つ前記ベース構造に付着された繊維バットの第２層と；
を有することを特徴とする抄紙機用プレス布。
【請求項２】
前記コーティングの添加物の質量は、当該布の質量に対して、乾燥時、０．１％以上１０．０％以下であることを特徴とする請求項１に記載の布。
【請求項３】
前記コーティングの添加物の質量は、当該布の質量に対して、乾燥時、１．０％以上３．０％以下であることを特徴とする請求項１に記載の布。
【請求項４】
前記のフッ化ポリマーは、ＰＴＦＥであることを特徴とする請求項１に記載の布。
【請求項５】
前記のフッ化ポリマーは、ＰＶＤＦであることを特徴とする請求項１に記載の布。
【請求項６】
前記のフッ化ポリマーは、ＰＣＴＦＥであることを特徴とする請求項１に記載の布。
【請求項７】
前記の繊維バットの層は、前記基礎構造に針状化されていることを特徴とする請求項１に記載の布。
【請求項８】
前記のフッ化ポリマーは、噴霧して適用されることを特徴とする請求項１に記載の布。
【請求項９】
前記のフッ化ポリマーは、キスロール塗布器で適用されることを特徴とする請求項１に記載の布。
【請求項１０】
前記基礎構造の両側に繊維バットが適用されることを特徴とする請求項１に記載の布。
【請求項１１】
前記基礎構造は、螺旋リンク、ＭＤ若しくはＣＤヤーンアレイ、編みもの、成形されたメッシュなどの織物又は不織物、又はストリップの幅よりも広い幅を有する基材を形成するように最終的に螺旋状に巻き取られるストリップから本質的になる群から選択されたものであることを特徴とする請求項１に記載の布。
【請求項１２】
仕上げたプレス布の幅よりも小さな幅を有する基礎構造のストリップと；
該基礎構造のストリップに付着された少なくとも１つの繊維バット層と；
基礎バットと前記基礎構造とに適用されたフッ化ポリマー層と；
を有することを特徴とする仕上げたプレス布を構築する中間プレス布。
【請求項１３】
請求項１２に記載の中間プレス布からなるプレス布であって、
当該プレス布は：
並んで配列される、基礎構造の複数の中間ストリップからなり、
該中間ストリップは、プレス布構造を提供するように、その端部で互いに付着され；
前記プレス布構造に付着された少なくとも１つの繊維バットの追加層を有することを特徴とするプレス布。
【請求項１４】
前記中間基礎構造は、前記の仕上げたプレス布の幅よりも大きな長さを有することを特徴とする請求項１２に記載の中間プレス布。
【請求項１５】
中間プレス布構造は、ロール状で保存されることを特徴とする請求項１４に記載の中間プレス布。
【請求項１６】
前記プレス布は、所定の距離だけ互いに離れた平行な２つのロールで巻き取られる単一ピースの中間基礎構造からなり、
中間プレス布構造の巻き部は、並んで前記ロールの周囲に配置され、
前記巻き部の前記端部は、互いに付着されることを特徴とする請求項１４に記載のプレス布。
【請求項１７】
前記基礎構造の両側に繊維バットが適用されることを特徴とする請求項１１に記載の布。
【請求項１８】
前記基礎構造は、螺旋リンク、ＭＤ若しくはＣＤヤーンアレイ、編み物、又は成型メッシュから本質的になる群から選択されることを特徴とする請求項１１に記載の布。
【請求項１９】
ベース構造を設けるステップと；
前記ベース構造に人造繊維層を針状化するステップと；
前記の針状化された基礎構造をフッ化ポリマーでコートするステップと；
を有することを特徴とする抄紙機用プレス布の形成方法。
【請求項２０】
前記基礎構造に第２繊維層を針状化するステップをさらに有することを特徴とする請求項１９に記載の方法。
【請求項２１】
前記フッ化ポリマーは、ＰＴＦＥであることを特徴とする請求項１９に記載の方法。
【請求項２２】
前記フッ化ポリマーは、ＰＶＤＦであることを特徴とする請求項１９に記載の方法。
【請求項２３】
前記フッ化ポリマーは、ＰＥＣＴＦＥであることを特徴とする請求項１９に記載の方法。
【請求項２４】
前記フッ化ポリマーは、噴霧して適用されることを特徴とする請求項１９に記載の方法。
【請求項２５】
前記フッ化ポリマーは、キスロール塗布器で適用されることを特徴とする請求項１９に記載の方法。
【請求項２６】
前記基礎構造の両側に人造繊維層が針状化されることを特徴とする請求項１９に記載の方法。
【請求項２７】
前記基礎構造は、螺旋リンク、ＭＤ若しくはＣＤヤーンアレイ、編みもの、成形されたメッシュなどの織物又は不織物、又はストリップの幅よりも広い幅を有する基材を形成するように最終的に螺旋状に巻き取られるストリップから本質的になる群から選択されたものであることを特徴とする請求項１９に記載の方法。
【発明の詳細な説明】
【技術分野】
【０００１】
本発明は、抄紙機技術に関する。特に、本発明は、汚染に耐性を有する抄紙機のプレス部用のプレス布に関する。
【背景技術】
【０００２】
抄紙機工程の間、セルロース繊維ウェブは、繊維スラリー、つまり、セルロース繊維の水性懸濁液を、抄紙機の形成部にある移動する形成布上に堆積させて形成される。このスラリーから、形成布を介して大量の水が排出され、形成布の表面上に、セルロース製繊維ウェブが残存する。
【０００３】
新規に形成されたセルロース繊維ウェブは、形成部から、一連のプレスニップを有するプレス部へと進む。このセルロース繊維ウェブは、プレス布で支持されたプレスニップを通過するか、或いは場合によって、上述の２つのプレス布間を通過する。プレスニップにおいて、セルロース繊維ウェブには、水を絞り出しセルロース繊維ウェブを紙シートへと変えるように互いにウェブにおいてセルロース繊維を接着させる圧縮力が適用される。この水は、プレス布又は布に受容され、理想的には、紙シートに戻らない。
【０００４】
この紙シートは、最終的に、内的に蒸気で過熱される少なくとも一連の回転可能な乾燥ドラム又はシリンダーを有する乾燥部へと進む。新規に形成された紙シートは、上述のドラムの表面に近接して紙シートを保持する、乾燥布により上述の一連のドラムのそれぞれの周囲に連続したセルペンタイン路（ｓｅｒｐｅｎｔｉｎｅ  ｐａｔｈ）に向けられる。この加熱されたドラムは、紙シートの水分含量を、蒸発により、所望のレベルにまで減少させる。
【０００５】
形成布、プレス布及び乾燥布のすべては、抄紙機上でエンドレスループの形態をとり、コンベヤーの様式の機能を有する、と理解されるべきである。また、紙製造は、かなりの速度で進む連続工程であることも理解されるべきである。つまり、繊維スラリーは、形成部における形成布上に連続的に堆積される一方、新規に製造された紙シートは、乾燥部を出た後、連続的に巻きとられる。
【０００６】
本発明は、プレス部に使用されるプレス布に特に関する。プレス布は、紙製造工程の間、重要な役割を演じる。その機能の一つは、上述したように、プレスニップを介して製造される紙製品を支持し運搬することである。
【０００７】
プレス布は、紙シート表面の最終仕上げにも関与する。つまり、プレス布は、プレスニップを通過する間、紙に平滑でマークのない表面を補完するように、平滑な表面と均一な弾性を有する構造とを有するように設計される。
【０００８】
おそらく最も重要なことに、プレス布は、プレスニップにおいて湿潤した紙から抽出される大量の水を受容する。この機能を満たすために、浸透する水用のプレス布内にボイド容量として通常参照されるスペースを有する必要があり、この布は、有益な寿命の全てにおいて、水に対して十分な透過性を有する必要がある。最終的に、プレス布は、湿潤した紙から受容した水がプレスニップを出て紙上に戻り且つ再湿潤させないようにすることを可能とすべきである。
【０００９】
現在のプレス布は、製造される紙のグレード用に導入される抄紙機の要件を満たすようにデザインされた種々の広範なスタイルに製造される。一般的に、プレス布は、微細で不織繊維材料のバットに針状化（ｎｅｅｄｌｅｄ）される織り基礎布を有する。この基礎布は、短繊維、諸より（ｐｌｉｅｄ）短繊維、多重繊維又は諸より多重繊維ヤーン（ｙａｒｎ）から織られてもよく、且つ単一層、多重層又はラミネートされたものであってもよい。このヤーンは、抄紙機衣類技術における当業者によりこの目的で使用されるポリアミドやポリエステル樹脂などの種々の合成ポリマー樹脂から典型的に成形される。
【００１０】
この織り基礎布自体は、多くの異なる形態をとる。例えば、エンドレスの織り形態であったり、平織りであったり、織り継目を有するエンドレスの形態とされてもよい。代替的に、これらは、改良されたエンドレスの織りとして一般的に知られている工程により製造されてもよく、基礎布の幅方向の端部には、機械方向（ＭＤ）ヤーンを用いた継目ループが設けられる。この工程において、ＭＤヤーンは、端部で折り返され継目ループを形成した布の幅方向の端部間を連続して行き交うように織られる。この様式で製造される基礎布は、抄紙機に導入される間エンドレスの形態に載置され、このため、機械上で継ぎ合わせ可能な布（ｏｎ−ｍａｃｈｉｎｅ−ｓｅａｍａｂｌｅ  ｆａｂｒｉｃ）として参照される。このような布をエンドレスの形態にするため、上述の２つの幅方向の端部は、ともに取られ、この二つの端部における継目ループは、互いに噛み合わされ、継目ピン又はピントルは、噛み合わされた継目ループで形成された通路を介して通される。
【００１１】
さらに、上述の織り基礎布は、互いに形成されたエンドレスループ内で２つのベース布を載置することにより、或いは互いに結合するように基礎繊維の両方を介して人造繊維バッドを針状化することにより、ラミネートされてもよい。１つ又は両方の織り基礎布は、機械上で継ぎ合わせ可能な形態であってもよい。
【００１２】
いずれにしても、上述の織られた基礎布は、エンドレスループの形態であってもよいし、長手方向に測定した特定の長さと、横方向に測定した特定の幅とを有する形態に継ぎ合わせ可能であってもよい。抄紙機配置は、幅広く変化するので、抄紙機衣類製造者は、プレス布及び他の抄紙機衣類を顧客の抄紙機の特定の位置に適合するのに必要な寸法へと製造する必要がある。言うまでもなく、この要件により、各プレス布が順番に典型的に製造されるので、製造工程の合理化を困難となる。
【００１３】
より早く且つ効率的に種々の長さと幅とを有するプレス布を製造する上述の要求に応える際、プレス布は、Ｒｅｘｆｅｌｔらによる特許文献１に一般的に開示の螺旋技術を用いて、製造されている。なお、この文献の教示を参照して本願に取り込む。
【００１４】
特許文献１は、針状化された人造繊維材料の１つ以上の層を有する基礎布を有するプレス布を開示する。この基礎布は、基礎布の幅よりも小さい幅を有する織布の螺旋で編まれたストリップからなる少なくとも１つの層を有する。この基礎布は、長手方向又は機械方向にエンドレスの形態である。上述の螺旋に編まれたストリップの長手方向のスレッドは、プレス布の長手方向に対して一定の角度をなす。上述の織布のストリップは、抄紙機衣類の製造に典型的に使用されるものよりもより狭い織機（ｌｏｏｍ）上に平織りされてもよい。
【００１５】
上述の基礎布は、比較的狭い織布ストリップの螺旋に織られ結合（ｊｏｉｎ）された複数の繰り返し部（ｔｕｒｎ）を有する。この布ストリップは、長手ヤーン（縦糸）と横方向ヤーン（充填ヤーン；ｆｉｌｌｉｎｇ  ｙａｒｎ）とから織られる。この螺旋に織られた布ストリップの隣接する繰り返し部は、互いに近接されてもよく、且つこのように製造された螺旋状の連続する継目は、縫い付けられ、縫い合わされ、融解され、成形（超音波など）され、或いは接着されることにより、近接されてもよい。代替的に、隣接する螺旋状の繰り返し部の近接する長手方向の端部分は、上述の端部の厚みが減少する限り、重なり合う領域において厚みが増加しないように、重ねて配列されてもよい。さらに、長手ヤーン間の間隔は、隣接する螺旋状の繰り返し部が重なり合うように配列される場合に重なり合う領域における長手スレッド間の間隔が変化しないように、ストリップの端部において増加されてもよい。
【００１６】
いずれにしても、エンドレスループで、内部表面と長手（機械）方向と横（機械を横切る）方向とを有する形態をとる織り基礎布が得られる。この織り基礎布の横方向端部は、長手（機械）方向に平行となるように整えられる。この織り基礎布の機械方向と上述の螺旋状に連続する継目との角度は、比較的小さくてもよく、つまり、典型的には、１０°未満であってもよい。同様の構成を採用することにより、上述の織布ストリップの長手ヤーン（縦糸）は、織り基礎布の長手（機械）方向と同様に比較的小さな角度をなす。同様に、長手ヤーン（縦糸）に垂直な、織布ストリップの横方向ヤーン（充填ヤーン）は、織り基礎布の横方向（機械を横切る方向）と同様の比較的小さい角度をなす。つまり、織布ストリップの長手ヤーン（縦糸）も横方向ヤーン（充填ヤーン）も、織り基礎布の長手（機械）方向又は横方向（機械を横切る方向）のいずれとも配列しない。
【００１７】
特許文献１に開示の方法において、織布ストリップは、織り基礎布を組み立てるように２つの平行するロールの周囲で織られる。種々の長さと幅とを有するエンドレスな基礎布は、織布ストリップの比較的狭いピースを上述の２つの平行なロールの周囲で螺旋に巻くことにより、設けられてもよく、特定のエンドレスな基礎布は、織布ストリップの各螺旋の繰り返しの長さで決定され、その幅は、織布ストリップの螺旋の繰り返し数で決定される。必要に応じた特定の長さと幅の織りの完全な基礎布の先行技術における必要性は、これにより阻止される可能性がある。代わって、織布ストリップを製造するのに、２０インチ（０．５メートル）の織機を使用してもよいが、実用的な理由で、４０〜６０インチ（１．０〜１．５メートル）の幅を有する従来の布地織機が好ましいかもしれない。
【００１８】
特許文献１は、２つの層を有する基礎布を有するプレス布を開示し、このそれぞれの層は、織布の螺旋に織られたストリップからなる。これら両層は、エンドレスループの形態をとり、１つの層は、他の層で形成されたエンドレスループ内に存在する。好ましくは、１つの層における織布の螺旋に織られたストリップは、他の層における織布のストリップの方向の反対の方向に螺旋を形成する。つまり、特に、１つの層における螺旋に織られたストリップは、右巻き螺旋を規定する一方、他の層における螺旋に織られたストリップは、左巻き螺旋を規定する。ラミネートされた基礎布のこのような２つの層において、これら２つの層のそれぞれの織布ストリップの長手ヤーン（縦糸）は、織り基礎布の長手（機械）方向と比較的小さな角度をなし、１つの層における織布ストリップの長手ヤーン（縦糸）は、他の層における織布ストリップの長手ヤーン（縦糸）と一定の角度をなす。同様に、上述の２つの層のそれぞれにおける織布ストリップの横方向ヤーン（充填ヤーン）は、織り基礎布の横方向（機械を横切る方向）と比較的小さな角度をなし、１つの層における織布ストリップの横方向ヤーン（充填ヤーン）は、他の層の織布ストリップの横方向ヤーン（充填ヤーン）と一定の角度をなす。つまり、いずれかの層における織布ストリップの長手ヤーン（縦糸）も横方向ヤーン（充填ヤーン）も、上述の基礎布の長手（機械）方向又は横方向（機械を横切る方向）と配列しない。さらに、いずれかの層における織布ストリップの長手ヤーン（縦糸）も横方向ヤーン（充填ヤーン）も、他の層のこれらと配列しない。
【００１９】
結果として、特許文献１に記載の基礎布は、規定された機械方向又は機械を横切る方向のヤーンを有さない。代わって、そのヤーン系は、機械方向又は機械を横切る方向に不確定な角度の方向に存在する。このような基礎布を有するプレス布は、多角的プレス布（ｍｕｌｔｉａｘｉａｌ  ｐｒｅｓｓ  ｆａｂｒｉｃ）と称されてもよいものである。先行技術における標準的なプレス布は、布の厚みを介して機械方向（ＭＤ）と、機械を横切る方向（ＣＤ）と、ｚ軸方向という３つの軸を有するが、多角的プレス布は、これら３つの軸ばかりでなく、螺旋に織られた層又は複数の層におけるヤーン系列の方向で規定される少なくとも２つ以上の軸を有する。さらに、多角的プレス布のｚ軸方向に多重的な流路（ｆｌｏｗ  ｐａｔｈ）が存在する。結果として、多角的プレス布は、少なくとも５つの軸を有する。この多角的構造にゆえ、１つ以上の層を有する多角的プレス布は、ヤーン系が平行な基礎布層を１つ有するものと比べて、抄紙工程中にプレスニップにかかる圧力に反応したネスティング（ｎｅｓｔｉｎｇ）及び／又は破断に対して優れた抵抗性を示す。
【００２０】
形成された布の上述の適用又は様式にかかわらず、布は、以下の脱水機能に特化した特徴を示す必要がある。つまり、
（１）プレスニップにおいて紙からプレスされた大量の水を受容し、
（２）プレス布の反対側又は紙シートとは異なる側上で穴を有するプレスロールに水を放出し、
（３）水を、付属の吸引脱水装置に放出し、且つ
（４）水と空気の両方が布を介して流動するように透過性を保持する、
という特徴を示す必要がある。
【００２１】
布の開口度は、布の寿命に応じて連続的に減少する。繊維スラリーに加えて、紙パルプは、フィラークレイ、ピッチ又はポリマー材料など布の開口スペースを塞ぐ添加剤を通常有する。再生した繊維を使用すると、インク、添加物、タール、ポリマー材料など布の開口スペースを塞ぐかなりの量の汚染物を導入することになる。加えて、布は、汚染の問題の発生させる可能性のある多重層から構成されることがある。
【００２２】
従って、汚染抵抗の度合いが向上された布が所望される。この点、先行技術において提案された一つの解決法は、布の製造に汚染に抵抗性を有するヤーンを使用することである。このことは、かかるヤーンで提供される汚染抵抗性が短命であり、及び／又は効果的ではないため、すべてを満たすことが証明されていない。提案された他の解決法は、汚染に対する抵抗性を向上させるため、抄紙機用布をコーティング又は処理することである。しかしながら、この方法は、コーティングにより提供される汚染抵抗性が短命であり、及び／又は効果的でないため、全て満足させるものではない。
【００２３】
コーティング又は処置に本質的な一つの問題は、布の透過性を減少させる点であり、プレス布の初期の機能である水の除去能を阻害する所望しない結果をもたらす点である。従って、プレス布に適用される種々のコーティングは、出来る限り透過性の減少を極力抑える観点で、重要である。
【００２４】
特許文献２及び３は、汚染物の接着に耐性を有する抄紙機用布を開示する。この布は、テトラフルオロエチレン、ウレタン共重合体及びプリアクリルアミドを初期の成分として有する溶液でコーティングされる。
【００２５】
しかしながら、このようなコーティングを適用又は用いる問題の一つは、最適化された溶液で布の機能を発揮するように構造においてコーティングを施す位置である。例えば、コーティングを短繊維の断面中に分散させる場合、短繊維の体部内に含有されるコーティングが有用な抗汚染機能を提供しない点である。このように製造された短繊維の表面又は摩耗した表面（ａｂｒａｉｄｅｄ  ｓｕｒｆａｃｅ）に存在するコーティングは、良好な抗汚染機能を提供することが見出される一方、短繊維の内部に含有されるコーティングは、摩耗される場合、同様の機能を提供する可能性がある。短繊維内に含有されるコーティングの有意な部分は、布の摩耗中表面に曝露されることがないため、実用的に用いられない。このコーティングの最適ではない使用に加えて、抄紙機衣類及びその適用用の短繊維の製造に典型的に使用される基礎材料に比較してコーティングは高コストであり、製品の特性及び利点に相対して高い製造コストとなる。
【特許文献１】米国特許第５，３６０，６５６号明細書
【特許文献２】米国特許第５，２０７，８７３号明細書
【特許文献３】米国特許第５，３９５，８６８号明細書
【発明の開示】
【発明が解決しようとする課題】
【００２６】
本発明は、布の寿命に対して汚染に抵抗性を向上させた、抄紙機のプレス部に使用するプレス布を提供することを目的とする。
【００２７】
本発明は、汚染に耐性を有するプレス布及び先行技術の欠点を克服したこのようなプレス繊維の形成方法に関する。
【００２８】
本発明は、適用されるコーティングの量を最小限としつつ、コーティングにより達成される利点を最適化する様式でコートした布を提供することを目的とする。
【００２９】
本発明は、布の透過性に有意に影響を与えることのないコーティングを提供することを目的とする。
【００３０】
本発明は、上述の目的を達成する抄紙機に使用される布用のコーティングを提供することを目的とする。
【課題を解決するための手段】
【００３１】
本発明は、布の寿命を存続させる汚染に対する耐性を促進した抄紙機に使用されるコーティングされた布である。
【００３２】
本発明は、基礎層と；この基礎層に付着された少なくとも１つの繊維バット層と；この繊維バット層と基礎層とに適用されるフッ化ポリマーコーティングと；からなるコーティングされたプレス布である。
【００３３】
本発明の他の実施例において、中間プレス布構造は：
仕上げ状態でのプレス布よりも幅が狭い基礎布構造の狭ストリップと；
基礎布構造のストリップに付着された少なくとも１つの繊維バット層と；
この繊維バット層と基礎層とに適用されたフッ化ポリマー層と；
を有する。
【００３４】
特許文献１が開示する構成技術を実用化することにより、中間プレス布構造のストリップは、ストリップの端部が互いに交わって、ストリップの端部が互いに並んで配置され得る。好ましくは、これらストリップは、０．５〜１．５ｍの長さを有する。並んで層化されたストリップの数は、仕上げたプレス布の所望する幅に依存する。ひとたびこの構造が所望の幅で形成されると、繊維バットの追加層は、布に適用され、且つ針状化、接着結合又は当業者公知の技術などにより、付着される。
【００３５】
この狭ストリップは、フィーダーロール上に非常に長く形成され且つ載置され得ることを理解されるべきである。ロールからこれらストリップを供給し互いに所定の距離で平行な軸の周囲に並んでストリップを並んで配置して巻き付けることにより、所望の最終寸法を有するプレス布を製造することが可能である。
【００３６】
プレス布構造のストリップにフッ化ポリマーを適用することにより、本発明は、コーティングの限定された寿命と使用されていない樹脂の配置の問題とに関連され得る種々の問題を回避する。コーティング幅は、有意に減少され、コーティング装置の寸法を減少する。これらの改変の結果、コーティング工程の制御の度合いが向上する。
【００３７】
適切なフッ化ポリマーとしては、ポリテトラフルオロエチレン（ＰＴＦＥ）、ポリビニリデンフルオライド（ＰＶＤＦ）及びポリエチレンクロロトリフルオロエチレン（ＰＥＣＴＦＥ）並びにテフロン（登録商標、ＤｕＰｏｎｔ）で販売される他の化合物が挙げられる。
【００３８】
ポリマー性の汚染の大部分は、ボイド容量を減少させ、従って、水の除去が基礎構造に集中することが観察される。一般的に考えられているのは、抄紙機での動作の際、プレス布の外部バット層の清潔度は、布の厚みを介して急速にエネルギー浪費する、高圧洗浄シャワーで提供される機械的エネルギーで保たれる。特定の異なる表面の２つの繊維成分（ベースヤーンと人造繊維など）間の界面である基礎構造の最表面では、布の上部領域に施されるよりも小さなエネルギーがシャワーから実質的に施されることとなる。従って、種々のゲル及び化学種の凝集を発生する凝集力と、布に接着させる結合力とは、形成を阻止するようにさらに下部の布領域において十分破壊されない。この現象は、汚染の抵抗性を向上させる先行技術の試みでは説明されなかったと考えられる。また、基礎層上又はその近傍上にフッ化ポリマーを配置することにより、プレス布は、最も必要とされる場所で汚染の抵抗性が良好な度合いを保持するようになるとも考えられる。
【００３９】
本発明を特徴付ける新規な種々の特徴は、特に請求項及び本願の以下の部分で特に詳細に示す。本発明、本発明の作用利点及び使用することにより達成される特定の目的をより良好に理解するため、本発明の好適実施例を示した添付の記載文で述べる。
【発明を実施するための最良の形態】
【００４０】
本発明の第一の実施例において、製織（ｗｅａｖｉｎｇ）、編み（ｋｎｉｔｔｉｎｇ）、ヤーンアレイ又は開口部を有するポリマーフィルムの螺旋巻きなどの従来の技術で製造された全幅の基礎布構造又は層は、従来の針状化装置を用いて全体のバット成分の一部と針状化される。部分的に、バットの初期層又は複数の層は、基礎構造に適用されることを意味する。本願に使用される基礎構造又は層構造としては、織物、及び編まれたものや、成形されたメッシュ、螺旋リンク、ＭＤ又はＣＤヤーンアレイ、織り材料及び不織材料の螺旋巻きストリップなどの不織物などが挙げられる。これらの基材は、短繊維ヤーン、諸より短繊維、多重繊維又は諸より多重繊維を有してもよく、単一層、多重層又はラミネートされた層であってもよい。これらのヤーンは、ポリアミド、ポリエステル樹脂など工業用布技術における当業者によりこの目的で使用される種々の合成ポリマー樹脂のいずれかから典型的に成形される。
【００４１】
上述の構造は、エンドレスである必要はなく、事実、機械上で継ぎ合わせ可能（ＯＭＳ（登録商標））であることが好ましく、後の工程で部分的に針状化された後に巻き取られてもよい。この部分的な針状化が完了した後、従来のキスロール／吸引ロール／吸引スロット法／定量スプレーのいずれかにより、上述の構造にフッ化ポリマーの抗汚染コーティングが適用される。
【００４２】
適切なフッ化ポリマーとしては、ポリテトラフルオロエチレン（ＰＴＦＥ）、ポリビニリデンフルオライド（ＰＶＤＦ）及びポリエチレンクロロトリフルオロエチレン（ＰＥＣＴＦＥ）並びにテフロン（登録商標、ＤｕＰｏｎｔ）で販売されているその他の化合物が挙げられる。
【００４３】
抗汚染コーティングを適用した後、必要に応じて、乾燥速度を増加させるため、熱空気を使用してもよい。これにより、基礎構造及び／又は初期層若しくは繊維バットの層に配置された抗汚染特性を有する中間プレス布構造が提供される。このプレス布の構造は、その後、繊維バットの少なくとも１つの追加層を針状化し、継目開口、洗浄、乾燥及び最終的な寸法調整などの他の工程を実行して、完成される。
【００４４】
上述の基礎に針状化される繊維バットの初期層にコーティングを適用したプレス布を製造することにより、布の汚染を減少させるのに最も効果的な位置にこのコーティングが存在する。
【００４５】
布のコーティングの処方は、重量−重量ベースで、５〜５０％の固形分を含んでもよく、コーティングされていない布の重量に対して０．１〜１０．０％の追加物を添加してもよい。この追加物の百分率は：
｛１００×（コーティングして乾燥した布の重量−コーティングしていない乾燥した布の重量）｝／コーティングしていない乾燥布の重量
である。
【００４６】
一般的に、コーティングされた布の元の透過度は、コーティング又はコーティングの追加物の固形含量が少なくなると、より高く保持される。固形含量及び追加物の割合を減少させるのに、水系コーティング用の好適な希釈剤である水を使用してもよい。１０〜１５％（ｗ／ｗ）の固形含量又は１〜３％の添加物のコーティング処方を有する布がもとの透過度を高く保持することを見出した。つまり、透過度は、約９０〜９９％に保持されることが好ましい。言い換えれば、透過度は、コーティングの結果、約１〜１０％だけ減少することとなる。典型的には、このコーティングは、キスロール塗布器を介して布に適用された後、吸引スロットを行ってもよいが、上述の布は、コーティング浴内での浸漬、ブレードコーティング、バーコーティング、スキージコーティング、スプレー塗布、スロット塗布又はブラシ塗布などの従来の方法でコートされてもよい。キスロールを用いた塗布は、効果的である。単一路（ｐａｓｓ）でコーティングを行ってもよく、或いは多重路でコーティングを行ってもよい。過剰な材料を除去し、その後、特定の材料の製造者により指示されるように乾燥又は硬化を行う、さらなる処理を必要としてもよい。
【００４７】
本発明の他の実施例において、織機、編み、ヤーン又は開口部を有するポリマー膜の螺旋巻きにより、狭基礎布構造のストリップ（つまり、抄紙機で使用される仕上げた布の幅よりも小さな構造）を調製してもよく、これにより、上述の基礎構造を提供する。本願において使用する用語「ストリップ」は、幅よりも実質的に大きい長さを有する材料のピースを意味し、ストリップの上限のみが、仕上げた基礎布の幅よりも狭くある必要がある。例えば、このストリップの幅は、０．５〜１．５ｍであってもよく、仕上げたプレス布は、１０ｍ以上であってもよい。（上述した）全体のバットの一部は、従来の針状化装置を用いた針状化により、基礎布の狭ストリップに付着される。この部分的な針状化が完了した後、従来のキスロール／吸引ロール／吸引スロット法又は定量スプレーのいずれかにより、抗汚染コーティングが上述の構造に適用される。抗汚染コーティングの適用の後、必要に応じて、乾燥を早くするため、熱空気を使用してもよい。コーティングの後、上述の狭基礎基材は、後の処理を待ったコーティングの後、巻き取られてもよい。基本的に、製造されるのは、基礎構造及び／又は初期層若しくは繊維バット層に抗汚染特性を有する部分的プレス布構造である。この部分的プレス布構造は、特許文献１に開示の全幅プレス布の製造に使用されてもよい。
【００４８】
「狭い」状態で、基礎構造に抗汚染コーティングを適用し、且つ基礎構造のコーティングの取込と原料の程度（ｌｅｎｇｔｈ）を知ることにより、コーティングの正確な消費が達成され得る。これにより、全幅のコーティング適用で見られる寿命と破棄の問題がなくなるとともに、布内の最も効果的な位置にコーティングを施すことが可能となる。その他の利点としては、コーティングを効果的に行う量が少なくなり、布の透過性と脱水能とに及ぼす影響を最小限とする点である。
【００４９】
従って、本発明の目的及び利点が達成される。好適な実施例に関して記載し、詳細に説明してきたが、本発明の範囲及び目的は、これにより、限定されるべきものではなく、むしろ、本発明の範囲は、添付した特許請求の範囲によって決定されるべきものである。
【国際調査報告】
2007502378.tif 000002
2007502378.tif 000003